(57)【要約】【課題】耐熱性部材に対し、適切に加飾を行う。【解決手段】画像が描かれた耐熱性部材である絵付耐熱部材の製造方法であって、有機物を含む糊状液と、紫外線の照射により重合する有機物である紫外線重合型有機物と、糊状液中に分散した無機顔料とを少なくとも含むインクのインク滴をインクジェットヘッド１２により耐熱性部材の媒体５０上に吐出し、かつ、媒体５０上に着弾したインクに紫外線を照射することにより、媒体５０上に画像を描く描画工程Ｓ１０２と、画像が描かれた媒体５０を加熱することにより、媒体５０上のインクに含まれる有機物成分を除去する有機物除去工程Ｓ１０４とを備える。【選択図】図１
2015009387.tif 000002
【特許請求の範囲】
【請求項１】
画像が描かれた耐熱性部材である絵付耐熱部材の製造方法であって、
有機物を含む糊状液と、紫外線の照射により重合する有機物である紫外線重合型有機物と、前記糊状液中に分散した無機顔料とを少なくとも含むインクのインク滴をインクジェットヘッドにより耐熱性部材上に吐出し、かつ、前記耐熱性部材上に着弾したインクに紫外線を照射することにより、耐熱性部材上に画像を描く描画工程と、
前記画像が描かれた前記耐熱性部材を加熱することにより、前記耐熱性部材上の前記インクに含まれる有機物成分を除去する有機物除去工程と
を備えることを特徴とする絵付耐熱部材の製造方法。
【請求項２】
前記描画工程において、前記耐熱性部材上に着弾したインクに紫外線を照射することにより、前記紫外線重合型有機物を重合させて、前記インクの粘度を前記耐熱性部材上で滲まない粘度に高めることを特徴とする請求項１に記載の絵付耐熱部材の製造方法。
【請求項３】
前記インクは、釉薬を更に含み、
前記有機物除去工程は、前記耐熱性部材を前記釉薬の融点以上の温度に加熱することを特徴とする請求項１又は２に記載の絵付耐熱部材の製造方法。
【請求項４】
前記有機物除去工程の後に、前記耐熱性部材において少なくとも前記画像が描かれている領域上へ釉薬を塗布する釉薬塗布工程と、
前記釉薬が塗布された前記耐熱性部材を前記釉薬の融点以上の温度に加熱する釉薬加熱工程と
を更に備えることを特徴とする請求項１から３のいずれかに記載の絵付耐熱部材の製造方法。
【請求項５】
前記有機物を含む糊状液は、でんぷんのりであることを特徴とする請求項１から４のいずれかに記載の絵付耐熱部材の製造方法。
【請求項６】
前記有機物を含む糊状液は、前記有機物として、ポリビニルアルコールを含むことを特徴とする請求項１から４のいずれかに記載の絵付耐熱部材の製造方法。
【請求項７】
耐熱性部材に画像を描く印刷装置であって、
有機物を含む糊状液と、紫外線の照射により重合する有機物である紫外線重合型有機物と、前記糊状液中に分散した無機顔料とを少なくとも含むインクのインク滴を耐熱性部材上に吐出するインクジェットヘッドと、
前記耐熱性部材上に着弾したインクに紫外線を照射する紫外線照射部と
を備え、
前記耐熱性部材上の前記インクに含まれる有機物成分は、前記画像が描かれた前記耐熱性部材を加熱することで除去されることを特徴とする印刷装置。
【請求項８】
耐熱性部材に画像を描く印刷装置におけるインクジェットヘッドで用いられるインクであって、
有機物を含む糊状液と、紫外線の照射により重合する有機物である紫外線重合型有機物と、前記糊状液中に分散した無機顔料とを少なくとも含み、
前記耐熱性部材上に着弾した後に紫外線が照射され、
かつ、前記画像が描かれた前記耐熱性部材を加熱することにより、前記耐熱性部材上の前記インクに含まれる有機物成分は、除去されることを特徴とするインク。
【請求項９】
画像が描かれた耐熱性部材である絵付耐熱部材の製造方法であって、
紫外線の照射により重合する有機物である紫外線重合型有機物と、無機顔料とを少なくとも含むインクのインク滴をインクジェットヘッドにより耐熱性部材上に吐出し、かつ、前記耐熱性部材上に着弾したインクに紫外線を照射することにより、耐熱性部材上に画像を描く描画工程と、
前記画像が描かれた前記耐熱性部材を加熱することにより、前記耐熱性部材上の前記インクに含まれる有機物成分を除去する有機物除去工程と
を備えることを特徴とする絵付耐熱部材の製造方法。
【請求項１０】
耐熱性部材に画像を描く印刷装置であって、
紫外線の照射により重合する有機物である紫外線重合型有機物と、無機顔料とを少なくとも含むインクのインク滴を耐熱性部材上に吐出するインクジェットヘッドと、
前記耐熱性部材上に着弾したインクに紫外線を照射する紫外線照射部と
を備え、
前記耐熱性部材上の前記インクに含まれる有機物成分は、前記画像が描かれた前記耐熱性部材を加熱することで除去されることを特徴とする印刷装置。
【請求項１１】
耐熱性部材に画像を描く印刷装置におけるインクジェットヘッドで用いられるインクであって、
紫外線の照射により重合する有機物である紫外線重合型有機物と、無機顔料とを少なくとも含み、
前記耐熱性部材上に着弾した後に紫外線が照射され、
かつ、前記画像が描かれた前記耐熱性部材を加熱することにより、前記耐熱性部材上の前記インクに含まれる有機物成分は、除去されることを特徴とするインク。
【請求項１２】
画像が描かれた耐熱性部材である絵付耐熱部材の製造方法であって、
有機高分子と、無機顔料とを少なくとも含むインクのインク滴をインクジェットヘッドにより耐熱性部材上に吐出することにより、耐熱性部材上に画像を描く描画工程と、
前記画像が描かれた前記耐熱性部材を加熱することにより、前記耐熱性部材上の前記インクに含まれる有機物成分を除去する有機物除去工程と
を備えることを特徴とする絵付耐熱部材の製造方法。
【請求項１３】
耐熱性部材に画像を描く印刷装置であって、
有機高分子と、無機顔料とを少なくとも含むインクのインク滴を耐熱性部材上に吐出するインクジェットヘッドを備え、
前記耐熱性部材上の前記インクに含まれる有機物成分は、前記画像が描かれた前記耐熱性部材を加熱することで除去されることを特徴とする印刷装置。
【請求項１４】
耐熱性部材に画像を描く印刷装置におけるインクジェットヘッドで用いられるインクであって、
有機高分子と、無機顔料とを少なくとも含み、
前記耐熱性部材上に着弾した後において、前記画像が描かれた前記耐熱性部材を加熱することにより、前記耐熱性部材上の前記インクに含まれる有機物成分は、除去されることを特徴とするインク。
【発明の詳細な説明】
【技術分野】
【０００１】
本発明は、絵付耐熱部材の製造方法、印刷装置、及びインクに関する。
【背景技術】
【０００２】
従来、陶器やガラス、セラミックス等の耐熱性部材へ加飾を行う方法として、例えば、高温釉（釉薬）の下に絵を描くための下絵具（下絵の具）を用いる方法が広く用いられている。この下絵具は、着色酸化被膜を形成する絵具であり、一般的に、釉薬の粘度を高めるために、動物（鹿・兎等）の油脂である膠（にかわ）入れてエマルジョン化されている。また、下絵具で絵を描いた後には、１０００℃程度で加熱し、ガラス化をする。また、近年、様々な媒体（メディア）に対して画像を印刷する手段として、インクジェットプリンタが広く用いられている。例えば、従来、ガラス製品等に対し、ＵＶインク（紫外線硬化型インク）を用い、インクジェット方式での印刷により加飾を行うこと等が検討されている。
【先行技術文献】
【特許文献】
【０００３】
【特許文献１】特開２００２−３５６３８８号公報
【発明の概要】
【発明が解決しようとする課題】
【０００４】
インクジェットプリンタは、インクジェットヘッドのノズルから微小なインク滴を吐出することにより、高精細な印刷を行う。そこで、本願の発明者は、先ず、下絵具による画像の描画をインクジェット方式で行うことにより、高精細な画像を描くことを考えた。しかし、下絵具の粘度は、インクジェット方式でノズルから吐出可能な粘度よりも高粘度である。そのため、下絵具をそのまま用いた場合、インクジェット方式で印刷を行うことは困難である。
【０００５】
これに対し、例えば下絵具を希釈すること等で低粘度化すること等も考えられる。しかし、単に下絵具を低粘度化した場合、媒体（陶器等）への着弾後に滲みが発生し、画像品質が低下するという問題が生じる。また、下絵具を低粘度化すると、下絵具に含まれるガラス成分等が沈降する問題が生じるおそれがある。そのため、このような方法で適切に印刷を行うことも困難である。
【０００６】
また、媒体への印刷を、例えば、いわゆる下絵具ではなく、ＵＶインクを用いて行うことも考えられる。しかし、単にＵＶインクを用いて印刷を行うのみでは、例えば十分な耐久性や、耐スクラッチ性等が得られないおそれがある。そのため、従来、陶器等の耐熱性部材に対し、より適切に加飾を行う方法が望まれていた。そこで、本発明は、上記の課題を解決できる絵付耐熱部材の製造方法、印刷装置、及びインクを提供することを目的とする。
【０００７】
尚、本発明に関連する先行技術文献を調査したところ、絵付陶体の製造方法に関し、ホットメルトインクにてインク像を形成し、転写を行う方法に関する文献を発見した（特許文献１）。この方法では、インク像に対応して転写層を転写することで無機顔料像を形成する。また、その後、加熱により無機顔料像を陶材の表面に焼結する。しかし、このような方法を用いる場合、インクによる加色と、転写との２工程が必要となり、工程が煩雑になる。そのため、陶器（陶体）等の耐熱性部材に対し、より適切に加飾を行う方法としては、例えば、このような方法よりも簡易な方法で適切に加飾を行う方法が望まれる。
【課題を解決するための手段】
【０００８】
上記の課題を解決するために、本発明は、以下の構成を有する。
（構成１）画像が描かれた耐熱性部材である絵付耐熱部材の製造方法であって、有機物を含む糊状液と、紫外線の照射により重合する有機物である紫外線重合型有機物と、糊状液中に分散した無機顔料とを少なくとも含むインクのインク滴をインクジェットヘッドにより耐熱性部材上に吐出し、かつ、耐熱性部材上に着弾したインクに紫外線を照射することにより、耐熱性部材上に画像を描く描画工程と、画像が描かれた耐熱性部材を加熱することにより、耐熱性部材上のインクに含まれる有機物成分を除去する有機物除去工程とを備える。
【０００９】
有機物除去工程は、例えば、加熱により有機物成分を燃焼させることにより、インクに含まれる有機物成分を除去する。また、この構成の有機物除去工程においては、有機物成分として、例えば、少なくとも、インクに含まれる糊状液及び紫外線重合型有機物を除去する。また、耐熱性部材上に画像を描くとは、例えば、耐熱性部材上に文字又は絵柄等を描くことである。このように構成すれば、例えば、インクジェットヘッドにより耐熱性部材に対して直接画像を描画する構成により、高精細な画像を適切に描くことができる。
【００１０】
また、このように構成した場合、例えば、無機顔料を糊状液中に分散させることにより、インク中において無機顔料を均一に分散させることができる。そのため、このように構成すれば、例えば、無機顔料を含むインクによる画像の描画を適切に行うことができる。
【００１１】
また、このように構成した場合、インクジェット方式で吐出可能な低い粘度のインクを用いた場合においても、着弾後のインクに紫外線を照射することにより、耐熱部材上のインクの粘度を高めることができる。そのため、このように構成すれば、例えば、着弾後のインクに滲みが発生すること等を適切に防ぐことができる。
【００１２】
また、このように構成した場合、インクに紫外線を照射した後においても、糊状液が残っているため、インクは、完全には硬化しない。そして、この場合、例えば、時間の経過に伴い、インクのドットは、徐々に拡がり、平坦化すると考えられる。そのため、このように構成すれば、例えば、インク滴の着弾直後に紫外線を照射したとしても、インクのドットの粒状感が残って画像がマット状になることもない。
【００１３】
また、この構成において、紫外線重合型有機物は、インクを完全に硬化させるためではなく、上記のように、インクの粘度を高めて滲みを防止する目的で用いられている。そのため、例えば紫外線の照射によりインクを完全に硬化させる場合と比べ、紫外線重合型有機物の含有量を適切に低減できる。また、これにより、例えばモノマー等の人体に影響を生じ得る物質を紫外線重合型有機物として用いる場合においても、インクの安全性をより高めることができる。更に、この構成においては、有機物除去工程において、インク中の有機物成分を除去する。そのため、紫外線重合型有機物としてモノマー等として用いる場合においても、未硬化のモノマーが残る残留モノマー等の問題も生じない。
【００１４】
また、このように構成した場合、インクの成分のうち、有機物成分を除去した後の無機顔料等のみが耐熱部材上に残る。そのため、例えば陶器等へ下絵具で描画を行う場合等と同様に、高い耐久性及び耐スクラッチ性等を有する画像を描くことができる。また、インクジェットヘッドにより耐熱性部材上に直接画像を描画できるため、例えば転写等の余分な工程も必要としない。そのため、このように構成すれば、例えば、耐熱性部材に対し、適切に加飾を行うことができる。
【００１５】
尚、耐熱性部材とは、例えば、少なくとも４００℃以上の温度に加熱可能な部材である。より具体的に、耐熱性部材は、例えば、陶器（陶体）、磁器等であってよい。また、耐熱部材は、例えばタイル、レンガ、瓦、石等の外装材又は舗装材等であってもよい。また、絵付けがされるガラス、セラミック、ホウロウ、七宝焼等であってもよい。また、各種の耐熱容器や、耐薬品容器等であってもよい。この構成による絵付耐熱部材の製造方法は、例えば、表札、墓標、道路標識、屋外地図、案内図等の描画に好適に用いることができる。
【００１６】
また、有機物除去工程においては、例えば、空気中において、４００℃以上（例えば、４００〜５００℃程度）のオーブン等で、耐熱性部材を加熱する。このように構成すれば、例えば、インク中の有機物成分を燃焼させることにより、有機物成分を適切に除去できる。この加熱温度は、例えば５００℃以上（例えば、５００〜１０００℃程度）であってもよい。また、有機物除去工程においては、例えば、陶芸窯等の窯で耐熱部材を加熱してもよい。
【００１７】
（構成２）描画工程において、耐熱性部材上に着弾したインクに紫外線を照射することにより、紫外線重合型有機物を重合させて、インクの粘度を耐熱性部材上で滲まない粘度に高める。このように構成すれば、例えば、耐熱性部材上でインクの滲みが発生することを適切に防ぐことができる。また、これにより、例えば、耐熱性部材に対し、より適切に加飾を行うことができる。
【００１８】
尚、インクの粘度について、滲まない粘度とは、例えば、描画する画像の精度において問題となる滲みが発生しないことである。より具体的に、この粘度は、例えば２０ｍＰａ・ｓｅｃ（室温２５℃）以上、好ましくは、１００ｍＰａ・ｓｅｃ（室温２５℃）以上である。
【００１９】
（構成３）インクは、釉薬を更に含み、有機物除去工程は、耐熱性部材を釉薬の融点以上の温度に加熱する。釉薬とは、例えば、ガラス成分を含む液体である。この釉薬は、例えば陶器や磁器等の作成時に用いる釉薬（上薬）と同一又は同様の成分を有する液体であってよい。また、釉薬の融点以上の温度とは、例えば、５００〜１２００℃、より好ましくは、５００〜８００℃程度の温度である。
【００２０】
このように構成した場合、例えば、有機物除去工程における加熱時において、釉薬中のガラス成分を融解させることができる。また、これにより、耐熱性部材上の無機顔料をガラス質で覆った状態とし、耐熱性部材上に無機顔料をより適切に定着させることができる。そのため、このように構成すれば、例えば、耐熱性部材に対し、より適切に加飾を行うことができる。
【００２１】
（構成４）有機物除去工程の後に、耐熱性部材において少なくとも画像が描かれている領域上へ釉薬を塗布する釉薬塗布工程と、釉薬が塗布された耐熱性部材を釉薬の融点以上の温度に加熱する釉薬加熱工程とを更に備える。
【００２２】
このように構成した場合、例えば、釉薬加熱工程において、釉薬塗布工程で塗布した釉薬中のガラス成分を融解させることができる。また、これにより、耐熱性部材上の無機顔料をガラス質で覆った状態とし、耐熱性部材上に無機顔料をより適切に定着させることができる。そのため、このように構成すれば、例えば、耐熱性部材に対し、より適切に加飾を行うことができる。
【００２３】
尚、釉薬加熱工程においては、例えば、オーブン等で、耐熱性部材を釉薬の融点以上の温度に加熱する。釉薬の融点以上の温度とは、例えば、５００〜１２００℃、より好ましくは、５００〜８００℃程度の温度である。また、釉薬加熱工程においては、例えば、陶芸窯等の窯で耐熱部材を加熱してもよい。
【００２４】
（構成５）有機物を含む糊状液は、でんぷんのりである。このように構成すれば、インク中の糊状液を適切に調製できる。また、これにより、例えば、耐熱性部材に対し、より適切に加飾を行うことができる。
【００２５】
（構成６）有機物を含む糊状液は、有機物として、ポリビニルアルコールを含む。このように構成すれば、インク中の糊状液を適切に調製できる。また、これにより、例えば、耐熱性部材に対し、より適切に加飾を行うことができる。
【００２６】
（構成７）耐熱性部材に画像を描く印刷装置であって、有機物を含む糊状液と、紫外線の照射により重合する有機物である紫外線重合型有機物と、糊状液中に分散した無機顔料とを少なくとも含むインクのインク滴を耐熱性部材上に吐出するインクジェットヘッドと、耐熱性部材上に着弾したインクに紫外線を照射する紫外線照射部とを備え、耐熱性部材上のインクに含まれる有機物成分は、画像が描かれた耐熱性部材を加熱することで除去される。このように構成すれば、例えば、構成１と同様の効果を得ることができる。
【００２７】
（構成８）耐熱性部材に画像を描く印刷装置におけるインクジェットヘッドで用いられるインクであって、有機物を含む糊状液と、紫外線の照射により重合する有機物である紫外線重合型有機物と、糊状液中に分散した無機顔料とを少なくとも含み、耐熱性部材上に着弾した後に紫外線が照射され、かつ、画像が描かれた耐熱性部材を加熱することにより、耐熱性部材上のインクに含まれる有機物成分は、除去される。このように構成すれば、例えば、構成１と同様の効果を得ることができる。
【００２８】
（構成９）画像が描かれた耐熱性部材である絵付耐熱部材の製造方法であって、紫外線の照射により重合する有機物である紫外線重合型有機物と、無機顔料とを少なくとも含むインクのインク滴をインクジェットヘッドにより耐熱性部材上に吐出し、かつ、耐熱性部材上に着弾したインクに紫外線を照射することにより、耐熱性部材上に画像を描く描画工程と、画像が描かれた耐熱性部材を加熱することにより、耐熱性部材上のインクに含まれる有機物成分を除去する有機物除去工程とを備える。この構成の有機物除去工程においては、有機物成分として、例えば、少なくとも、インクに含まれる紫外線重合型有機物を除去する。
【００２９】
このように構成した場合も、例えば、描画工程において、インクジェットヘッドにより、耐熱性部材に対して適切に画像を描くことができる。また、例えば、着弾後に速やかに紫外線を照射することにより、滲みが発生することを適切に防ぐこともできる。更には、有機物除去工程においてインク中の有機物成分を除去することにより、インク中の無機顔料を耐熱性部材に適切に定着させることもできる。そのため、このように構成すれば、例えば、耐熱性部材に対し、適切に加飾を行うことができる。
【００３０】
（構成１０）耐熱性部材に画像を描く印刷装置であって、紫外線の照射により重合する有機物である紫外線重合型有機物と、無機顔料とを少なくとも含むインクのインク滴を耐熱性部材上に吐出するインクジェットヘッドと、耐熱性部材上に着弾したインクに紫外線を照射する紫外線照射部とを備え、耐熱性部材上のインクに含まれる有機物成分は、画像が描かれた耐熱性部材を加熱することで除去される。このように構成すれば、例えば、構成９と同様の効果を得ることができる。
【００３１】
（構成１１）耐熱性部材に画像を描く印刷装置におけるインクジェットヘッドで用いられるインクであって、紫外線の照射により重合する有機物である紫外線重合型有機物と、無機顔料とを少なくとも含み、耐熱性部材上に着弾した後に紫外線が照射され、かつ、画像が描かれた耐熱性部材を加熱することにより、耐熱性部材上のインクに含まれる有機物成分は、除去される。このように構成すれば、例えば、構成９と同様の効果を得ることができる。
【００３２】
（構成１２）画像が描かれた耐熱性部材である絵付耐熱部材の製造方法であって、有機高分子と、無機顔料とを少なくとも含むインクのインク滴をインクジェットヘッドにより耐熱性部材上に吐出することにより、耐熱性部材上に画像を描く描画工程と、画像が描かれた耐熱性部材を加熱することにより、耐熱性部材上のインクに含まれる有機物成分を除去する有機物除去工程とを備える。この構成の有機物除去工程においては、有機物成分として、例えば、少なくとも、インクに含まれる有機高分子を除去する。
【００３３】
このように構成した場合も、例えば、描画工程において、インクジェットヘッドにより、耐熱性部材に対して適切に画像を描くことができる。また、例えば、有機高分子を含むインクを用いることにより、滲みが発生することを適切に防ぐこともできる。更には、有機物除去工程においてインク中の有機物成分を除去することにより、インク中の無機顔料を耐熱性部材に適切に定着させることもできる。そのため、このように構成すれば、例えば、耐熱性部材に対し、適切に加飾を行うことができる。
【００３４】
尚、このように構成する場合、描画工程において、耐熱性部材を加熱することが好ましい。このように構成すれば、例えば耐熱性部材に着弾したインクの溶媒を蒸発させることにより、インクの粘度を高め、より適切に滲みを防ぐことができる。また、有機高分子と、無機顔料とを少なくとも含むインクとしては、例えば、ラテックスインクを好適に用いることができる。また、このインクとしては、例えば、着色されたバインダ樹脂の粒子が分散質として分散溶液に分散しているインクである樹脂分散インクを用いること等も考えられる。
【００３５】
（構成１３）耐熱性部材に画像を描く印刷装置であって、有機高分子と、無機顔料とを少なくとも含むインクのインク滴を耐熱性部材上に吐出するインクジェットヘッドを備え、耐熱性部材上のインクに含まれる有機物成分は、画像が描かれた耐熱性部材を加熱することで除去される。このように構成すれば、例えば、構成１２と同様の効果を得ることができる。
【００３６】
（構成１４）耐熱性部材に画像を描く印刷装置におけるインクジェットヘッドで用いられるインクであって、有機高分子と、無機顔料とを少なくとも含み、耐熱性部材上に着弾した後において、画像が描かれた耐熱性部材を加熱することにより、耐熱性部材上のインクに含まれる有機物成分は、除去される。このように構成すれば、例えば、構成１２と同様の効果を得ることができる。
【発明の効果】
【００３７】
本発明によれば、例えば、耐熱性部材に対し、適切に加飾を行うことができる。
【図面の簡単な説明】
【００３８】
【図１】本発明の一実施形態に係る絵付耐熱部材の製造方法の一例を示す図である。図１（ａ）は、絵付耐熱部材の製造方法において用いる印刷装置１０の構成の一例を示す。図１（ｂ）は、絵付耐熱部材の製造方法の各工程の一例を示すフローチャートである。
【図２】本例の絵付耐熱部材の製造方法によって実際に製造した絵付耐熱部材の例を示す写真である。
【図３】樹脂分散インクの構成の一例を示す図である。
【発明を実施するための形態】
【００３９】
以下、本発明に係る実施形態を、図面を参照しながら説明する。図１は、本発明の一実施形態に係る絵付耐熱部材の製造方法の一例を示す。絵付耐熱部材とは、例えば、画像が描かれた耐熱性部材である。また、本例において、耐熱性部材とは、例えば、陶器、磁器等の、少なくとも４００℃以上の温度に加熱可能な部材である。耐熱部材は、例えばタイル、レンガ、瓦、石等の外装材又は舗装材等であってもよい。また、絵付けがされるガラス、セラミック、ホウロウ、七宝焼等であってもよい。また、各種の耐熱容器や、耐薬品容器等であってもよい。
【００４０】
図１（ａ）は、絵付耐熱部材の製造方法において用いる印刷装置１０の構成の一例を示す。本例において、印刷装置１０は、耐熱性部材である媒体５０に対してインクジェット方式で印刷を行うインクジェットプリンタであり、テーブル１６、複数のインクジェットヘッド１２、及び紫外線照射部１４を備える。本例において、印刷装置１０は、絵付耐熱部材の製造方法の工程のうち、媒体５０上に画像を描く描画工程で用いられる。
【００４１】
テーブル１６は、媒体５０を保持する台状部材である。本例において、テーブル１６は、上面に媒体５０を載置することにより、複数のインクジェットヘッド１２と対向させて媒体５０を保持する。
【００４２】
複数のインクジェットヘッド１２は、インクジェット方式で媒体５０へインク滴を吐出する印刷ヘッドである。本例において、インクジェットヘッド１２は、それぞれ異なる色のインクのインク滴を吐出する。例えば、複数のインクジェットヘッド１２のそれぞれは、ＹＭＣＫの各色のインクをそれぞれ吐出する。
【００４３】
また、本例において、それぞれのインクジェットヘッド１２から吐出するインクは、有機物を含む糊状液と、紫外線の照射により重合する有機物である紫外線重合型有機物と、糊状液中に分散した無機顔料とを少なくとも含むインクである。このインクは、例えば重合の開始剤等の成分を更に含んでよい。また、このインクは、これらの成分のうち、糊状液を主成分とする。糊状液を主成分とするとは、例えば、インク中において最も割合（重量％）が多い成分が糊状液であることである。インクは、例えば、糊状液を５０重量％以上含んでよい。糊状液中の有機物は、例えば、粘性を生じさせる有機物である。
【００４４】
より具体的に、本例において、有機物を含む糊状液は、例えばでんぷんのりである。また、糊状液としては、例えばでんぷんのり以外の構成を用いることもできる。例えば、有機物としてポリビニルアルコールを含む糊状液等も好適に用いることができる。また、紫外線重合型有機物は、例えば、紫外線の照射に応じて重合するモノマー又はオリゴマー等である。無機顔料としては、例えば、描画工程の後に行う加熱を行い得る各種の無機顔料を用いることができる。より具体的に、無機顔料としては、例えば、陶器や磁器等への絵付けに行う下絵具に含まれる顔料と同一又は同様の顔料を好適に用いることができる。また、本例のインクとしては、例えば、ＵＶクリアインクに糊状液と無機顔料とを加えたインク等を好適に用いることができる。
【００４５】
紫外線照射部１４は、媒体５０上に着弾したインクに紫外線を照射する紫外線光源である。紫外線照射部１４としては、例えばＵＶＬＥＤ等を好適に用いることができる。また、本例において、紫外線照射部１４は、媒体５０上に着弾したインクに紫外線を照射することにより、インク中の紫外線重合型有機物を重合させて、インクの粘度を媒体５０上で滲まない粘度に高める。このように構成すれば、例えば、媒体５０上でインクの滲みが発生することを適切に防ぐことができる。
【００４６】
また、印刷装置１０は、印刷に必要な各種構成として、公知のインクジェットプリンタと同一又は同様の各種構成を更に備えてもよい。また、用いるインク以外の点について、印刷装置１０は、例えば、公知のインクジェットプリンタと同一又は同様の装置であってよい。例えば、本例において、印刷装置１０は、複数のインクジェットヘッド１２に主走査動作及び副走査動作を行わせる。主走査動作において、複数のインクジェットヘッド１２は、予め設定された主走査方向（Ｙ方向）へ移動しつつ、インク滴を吐出する。また、副走査動作において、複数のインクジェットヘッド１２は、主走査方向と直交する副走査方向（Ｘ方向）へ、媒体５０に対して相対的に移動する。これらの動作により、複数のインクジェットヘッド１２は、媒体５０上の各位置へインク滴を吐出する。また、これにより、印刷装置１０は、媒体５０上にカラーの画像（文字又は絵柄等）を描画する。
【００４７】
続いて、絵付耐熱部材の製造方法の全体における各工程において説明をする。図１（ｂ）は、絵付耐熱部材の製造方法の各工程の一例を示すフローチャートである。
【００４８】
本例における絵付耐熱部材の製造方法では、先ず、図１（ａ）を用いて説明をしたように、印刷装置１０により、媒体５０上にカラーの画像を描画する（描画工程Ｓ１０２）。描画工程Ｓ１０２の完了時点において、媒体５０上のインクは、紫外線重合型有機物の重合によって、滲まない粘度にまで粘度が高まった状態になっている。また、インク中の無機顔料は、媒体５０上において、糊状液中に分散している。
【００４９】
また、描画工程Ｓ１０２の後には、画像が描かれた媒体５０を加熱することにより、媒体５０上のインクに含まれる有機物成分を除去する（有機物除去工程Ｓ１０４）。この工程においては、例えば、空気中において、４００℃以上、（例えば４００〜５００℃程度）のオーブン等で、媒体５０を加熱する。これにより、例えば、媒体５０上のインクに含まれる有機物成分を、燃焼により除去する。また、インクの成分のうち、有機物成分を除去した後の無機顔料（無水顔料）等のみを媒体５０上に残す。この場合、インク中の無機顔料は、例えば加熱により焼成（焼結）された状態で、媒体５０に残る。
【００５０】
次に、本例においては、媒体５０において少なくとも画像が描かれている領域上へ釉薬を塗布する（釉薬塗布工程Ｓ１０６）。釉薬とは、例えば、ガラス成分を含む液体である。この釉薬は、例えば陶器や磁器等の作成時に用いる釉薬と同一又は同様の成分を有する液体であってよい。また、釉薬塗布工程Ｓ１０６の後に、例えばオーブン等で、釉薬が塗布された媒体５０を釉薬の融点以上の温度（例えば、５００〜１２００℃、より好ましくは、５００〜８００℃程度）に加熱する（釉薬加熱工程Ｓ１０８）。これにより、例えば、釉薬加熱工程Ｓ１０８において、釉薬中のガラス成分を融解させて媒体５０の表面に釉薬層を形成し、媒体５０上の無機顔料をガラス質で覆った状態とする。このようにすれば、例えば、媒体５０上の無機顔料を適切に定着させることができる。また、媒体５０に描かれる画像の耐久性や耐スクラッチ性を適切に高めることができる。更には、溶剤等の薬品に対する耐性（高耐溶剤性）等も適切に高めることができる。また、これにより、例えば１０００年単位の耐候性を有するような画像を媒体５０に描くこと等が可能となる
【００５１】
以上のように、本例によれば、例えば、描画工程Ｓ１０２において、複数のインクジェットヘッド１２で媒体５０に対して直接画像を描画することにより、高精細な画像を適切に描くことができる。また、その後に有機物除去工程Ｓ１０４、釉薬塗布工程Ｓ１０６、及び釉薬加熱工程Ｓ１０８を順次行うことにより、インク中の無機顔料を媒体５０へ適切に定着させることができる。また、これにより、媒体５０に対し、適切に加飾を行うことができる。
【００５２】
また、本例において用いるインクは、上記のように、糊状液、紫外線重合型有機物、及び無機顔料を含んでいる。この場合、例えば、無機顔料を糊状液中に分散させることにより、インク中において無機顔料を均一に分散させることができる。そのため、本例によれば、例えば、無機顔料を含むインクによる画像の描画を適切に行うことができる。
【００５３】
また、インクが外線重合型有機物を含んでいるため、例えば、インクジェット方式で吐出可能な低い粘度のインクを用いた場合においても、着弾後のインクに紫外線を照射することにより、媒体５０上のインクの粘度を適切に高めることができる。そのため、本例によれば、例えば、着弾後のインクに滲みが発生すること等を適切に防ぐことができる。尚、インクジェット方式で吐出可能な低い粘度とは、例えば、２０ｍＰａ・ｓｅｃ（室温２５℃）未満の粘度である。また、媒体５０上へ着弾し、紫外線が照射された後のインクの粘度は、例えば、２０ｍＰａ・ｓｅｃ（室温２５℃）以上、好ましくは、１００ｍＰａ・ｓｅｃ（室温２５℃）以上である。
【００５４】
ここで、インクの粘度を、インクジェット方式で吐出可能な低い粘度とした場合、媒体５０への着弾後の粘度がそのままであると、滲みが発生しやすくなる。そのため、例えば糊状液と無機顔料とを含み、かつ、紫外線重合型有機物を含まないインクを用いた場合、インクジェット方式で吐出可能な低い粘度のインクを用いると、滲みの問題が発生しやすくなると考えられる。
【００５５】
一方、例えば、紫外線重合型有機物と無機顔料とを含み、かつ、糊状液を含まないインクを用いる場合、インクの粘度が低い場合であっても、着弾後に速やかに紫外線を照射すれば、滲みの発生を抑えることもできる。しかし、この場合、インクのドットが十分に拡がらないうちにインクが硬化することになり、インクのドットの粒状感が残って画像がマット状になるおそれがある。また、その結果、例えば光沢感のある画像を印刷しようとする場合等には、適切に印刷を行えない場合もある。
【００５６】
これに対し、本例においては、着弾後のインクに紫外線を照射して粘度を高めることにより、滲みの発生を適切に抑えることができる。そのため、本例によれば、例えば、インクジェット方式での適切なインクの吐出と、滲みの防止とを適切に両立できる。また、この場合、インクに紫外線を照射した後においても、糊状液が残っているため、インクは、完全には硬化しない。そのため、例えば、時間の経過に伴い、インクのドットは、徐々に拡がり、平坦化すると考えられる。また、その結果、例えば、インク滴の着弾直後に紫外線を照射したとしても、インクのドットの粒状感が残って画像がマット状になることもない。
【００５７】
また、本例において、紫外線重合型有機物は、インクを完全に硬化させるためではなく、上記のように、インクの粘度を高めて滲みを防止する目的で用いられている。そのため、例えば紫外線の照射によりインクを完全に硬化させる場合と比べ、紫外線重合型有機物の含有量を適切に低減できる。また、これにより、例えばモノマー等の人体に影響を生じ得る物質を紫外線重合型有機物として用いる場合においても、インクの安全性をより高めることができる。
【００５８】
更に、本例においては、有機物除去工程Ｓ１０４において、インク中の有機物成分を除去する。そのため、紫外線重合型有機物としてモノマー等として用いる場合においても、未硬化のモノマーが残る残留モノマー等の問題も生じない。また、上記のように、紫外線重合型有機物の含有量を低減することが可能であるため、例えば有機物除去工程Ｓ１０４の加熱温度（焼成温度）が低い場合であっても、紫外線重合型有機物が残留し難い。そのため、本例によれば、残留モノマー等の問題をより適切に防ぐことができる。
【００５９】
このように、本例によれば、様々な耐熱性部材に対し、耐熱性部材の特性を生かし、極めて耐候性の高い印刷（超耐候１０００年プリント）を、滲みが発生せず、かつ、モノマー等が残留しない無害な方法で行うことができる。また、転写等の工程も必要とならないため、作業性の低下等が生じることもない。更には、例えば加熱後に透明度の高い状態となる釉薬を用いることにより、媒体５０に透明感の高い画像を描くこと等も可能となる。また、このような特長を有するため、本例の絵付耐熱部材の製造方法は、例えば、表札、墓標、道路標識、屋外地図、案内図等の描画に好適に用いることができる。
【００６０】
図２は、本例の絵付耐熱部材の製造方法によって実際に製造した絵付耐熱部材の例を示す写真であり、図１に関連して説明をした方法により、耐熱性部材の一例である陶器に画像を描いた結果を示す。本例によれば、写真に示すように、絵付耐熱部材を適切に製造することができきる。
【００６１】
ここで、本例の絵付耐熱部材の製造方法においては、例えば、糊状液、紫外線重合型有機物、及び無機顔料に加え、釉薬を更に含むインクを用いることも考えられる。この場合、例えば、有機物除去工程Ｓ１０４における加熱の温度を、釉薬の融点以上の温度とすることが好ましい。このように構成すれば、例えば、有機物除去工程Ｓ１０４において、無機顔料を釉薬と共に媒体５０に適切に定着させることができる。尚、この場合、釉薬塗布工程Ｓ１０６及び釉薬加熱工程Ｓ１０８を省略してもよい。また、釉薬塗布工程Ｓ１０６及び釉薬加熱工程Ｓ１０８を更に行ってもよい。
【００６２】
また、例えば、描く画像の用途や精度等に応じて、更に異なる構成のインクを用いることも考えられる。例えば、インクとして、紫外線重合型有機物と、無機顔料とを少なくとも含み、かつ、糊状液を含まないインクを用いること等も考えられる。
【００６３】
この場合も、例えば、描画工程Ｓ１０２において、インクジェットヘッド１２により、媒体５０に対して適切に画像を描くことができる。また、例えば、着弾後に速やかに紫外線を照射することにより、滲みが発生することを適切に防ぐこともできる。また、その後に有機物除去工程Ｓ１０４、釉薬塗布工程Ｓ１０６、及び釉薬加熱工程Ｓ１０８を順次行うことにより、インク中の無機顔料を媒体５０に定着させることができる。そのため、このようなインクを用いる場合にも、例えば、媒体５０に対し、適切に加飾を行うことができる。また、紫外線重合型有機物と、無機顔料とに加え、釉薬を更に含むインクを用いること等も考えられる。この場合、例えば、有機物除去工程Ｓ１０４における加熱の温度を、釉薬の融点以上の温度とすることが好ましい。
【００６４】
また、インクとして、有機高分子と、無機顔料とを少なくとも含むインクを用いること等も考えられる。このようなインクとしては、例えば、着色剤として無機顔料を用いたラテックスインクを用いること等が考えられる。ラテックスインクとは、例えば、水性ポリマーを含むインクである。
【００６５】
このようなインクを用いた場合も、例えば、描画工程Ｓ１０２において、インクジェットヘッド１２により、耐熱性部材である媒体５０に対して適切に画像を描くことができる。また、例えば、有機高分子を含むインクを用いることにより、滲みが発生することを適切に防ぐこともできる。更には、有機物除去工程Ｓ１０４においてインク中の有機物成分を除去することにより、インク中の無機顔料を媒体５０に適切に定着させることもできる。そのため、このようなインクを用いる場合も、例えば、媒体５０に対し、適切に加飾を行うことができる。
【００６６】
また、ラテックスインクを用いる場合においては、描画工程Ｓ１０２において、媒体５０を加熱することが好ましい。この加熱は、例えば印刷装置１０に設けた加熱手段により行うこと等が考えられる。このように構成すれば、例えば媒体５０に着弾したインクの溶媒を蒸発させることにより、インクの粘度を高め、より適切に滲みを防ぐことができる。
【００６７】
また、有機高分子と、無機顔料とを少なくとも含むインクとしては、ラテックスインク以外のインクを用いることも考えられる。例えば、このようなインクとして、着色されたバインダ樹脂の粒子が分散質として分散溶液に分散しているインクである樹脂分散インクを用いること等も考えられる。また、有機高分子と、無機顔料とに加え、釉薬を更に含むインクを用いること等も考えられる。この場合、例えば、有機物除去工程Ｓ１０４における加熱の温度を、釉薬の融点以上の温度とすることが好ましい。
【００６８】
図３は、樹脂分散インクの構成の一例を示す。本例において、樹脂分散インクとは、図に示すように、着色剤１０２を内包するバインダ樹脂１００が分散溶液中に分散しているインクである。また、着色剤１０２は、無機顔料である。
【００６９】
このようなインクを用いた場合も、例えば、描画工程Ｓ１０２において、インクジェットヘッド１２により、耐熱性部材である媒体５０に対して適切に画像を描くことができる。また、例えば、有機高分子を含むインクを用いることにより、滲みが発生することを適切に防ぐこともできる。更には、有機物除去工程Ｓ１０４においてインク中の有機物成分を除去することにより、インク中の無機顔料を媒体５０に適切に定着させることもできる。そのため、このようなインクを用いる場合も、例えば、媒体５０に対し、適切に加飾を行うことができる。
【００７０】
また、樹脂分散インクを用いる場合においても、描画工程Ｓ１０２において、媒体５０を加熱することが好ましい。この加熱は、例えば印刷装置１０に設けた加熱手段により行うこと等が考えられる。このように構成すれば、例えば媒体５０に着弾したインクの溶媒を蒸発させることにより、インクの粘度を高め、より適切に滲みを防ぐことができる。
【００７１】
ここで、以下、樹脂分散インクのより具体的な構成について、説明をする。本例の樹脂分散インクにおいて用いられるバインダ樹脂１００の具体的な材料としては、ビヒクルに溶けないものであれば特に限定されないが、光若しくは熱で重合して硬化するか又は硬化した高分子化合物から選ばれる少なくとも一種の樹脂であることが好ましい。ビヒクルとは、本例のインクにおいて、着色剤１０２等の微粒子が内部に分散又は溶解しているバインダ樹脂１００以外の成分をいい、例えば、溶媒（分散溶液）、添加物、共溶媒等が意図される。
【００７２】
また、バインダ樹脂１００の具体的な材料は、紫外線、電子線、放射線等のエネルギー線の照射又は熱により重合反応して硬化するモノマー、オリゴマー及び低分子量樹脂であってもよい。例えば、バインダ樹脂１００の粒子は、バインダ樹脂材料のモノマーと着色剤とを乳化重合又は懸濁重合して形成されたものであってよい。このように構成すれば、例えば、バインダ樹脂１００の粒子を容易に略球形状又は略楕円形状にできる。また、これにより、例えば、バインダ樹脂１００の粒子を大径化しても、インクジェットヘッドからの吐出安定性を適切に確保できる。
【００７３】
より具体的に、バインダ樹脂１００の例としては、ビニル系樹脂、アクリル系樹脂、アルキッド系樹脂、ポリエステル系樹脂、ウレタン系樹脂、スチレン系樹脂、スチレン系共重合樹体樹脂、シリコン系樹脂、フッ素系樹脂、エポキシ系樹脂、フェノキシ系樹脂、ポリオレフィン系樹脂等、及びこれらの変性樹脂等が挙げられる。この中でも、より好ましくは、アクリル系樹脂、ポリウレタン系樹脂、ポリエステル系樹脂、アクリル系樹脂であり、特に好ましくはアクリル系樹脂である。
【００７４】
また、バインダ樹脂１００の他の例として、天然ゴムラテックス、スチレンブタジエンラテックス、スチレン−アクリルラテックス、ポリウレタンラテックス等が挙げられる。バインダ樹脂として、例えば、これらの樹脂の原液、当該原液が乳化重合反応したものを採用すれば、重合前の低粘度液状樹脂が水中で分散したときに球形になりやすいため、より好ましい。バインダ樹脂としてこれらの樹脂を採用する場合、分散剤が必要な高分子分散型であっても、自己分散型（参考文献：特開２００１−１５２０６３号公報を参照）であってもよい。
【００７５】
また、硬化した高分子化合物としては、例えば、各種の合成ラテックスを用いることができる。合成ラテックスとしては、例えば、天然ゴム（天然ゴムラテックス）、ポリブタジエン（ＥＢＲラテックス）、スチレン−ブタジエン共重合体（ＳＢＲラテックス）、アクリロニトリル−ブタジエン共重合体（ＮＢＲラテックス）、メチルメタクリレート−ブタジエン共重合体（ＭＢＲラテックス）、２−ビニルピリジン−スチレン−ブタジエン共重合体（ＶＰラテックス  ビニルピリジンラテックス）、ポリクロロブレン（クロロブレンラテックス）、ポリイソブレン（ＩＲラテックス）、ポリスチレン（ポリスチレンラテックス）、ポリウレタン（ポリウレタンラテックス  ポリウレタンエマルジン）、アクリレート系重合体（アクリルラテックス  アクリレートエマルジョン）、ポリ酢酸ビニル（酢ビエマルジョン）、酢酸ビニル共重合体（酢ビアクリルエマルジョン等）、酢酸ビニル−エチレン共重合体（ＥＶＡエマルジョン等）、アクリレート−スチレン共重合体（アクリルスチレンエマルジョン）、ポリエチレン（ポリエチレンエマルジョン）、塩化ビニル系共重合体（塩ビラテックス）、塩化ビニリデン共重合体（（塩化）ビニリデンラテックス）、エポキシ（エポキシエマルジョン）等を挙げることができる。これらは、単独又は組み合わせて使用することができる。更に、媒体５０との密着性や、低温加熱での定着性を向上させるために、ガラス転移点（ＴＧ）の小さな樹脂とＴＧの大きな堅牢度の高い樹脂を組み合わせて用いることも考えられる。
【００７６】
また、本例のインクにおいて、バインダ樹脂１００の粒子の平均粒子径は、３００ｎｍ以上であることが好ましく、４００ｎｍ以上であることがより好ましい。バインダ樹脂１００の粒子の平均粒子径とは、分散溶液中に分散する複数のバインダ樹脂１００の粒子の粒子径の平均のことである。このように構成すれば、例えば、インクジェットヘッドによるインクの吐出安定性を適切に確保しつつ、媒体５０上におけるインクの滲み、バインダ樹脂の粒子の凝集、及び着色剤の変質等を適切に防ぐことができる。また、バインダ樹脂の粒子の平均粒子径は、例えば８００ｎｍ以上とすることも考えられる。このように構成すれば、例えば、媒体５０上におけるインクの滲みをより確実に防ぐことができる。また、バインダ樹脂１００の粒子の平均粒子径は、インクジェットヘッドのノズルのノズル径の１／１０以下であることが好ましい。このように構成すれば、例えば、吐出安定性をより適切に向上させることができる。また、バインダ樹脂１００の粒子は、略球形状、略楕円形状、又は略円盤形状であることが好ましい。このように構成すれば、例えば、インクの吐出安定性をより適切に向上させることができる。
【００７７】
インク中におけるバインダ樹脂１００の粒子の濃度については、目的に応じて適宜設定すればよい。例えば、バインダ樹脂１００の粒子の中に着色剤１０２として顔料の微粒子を分散させる場合においては、インクの全量に対して、バインダ樹脂１００を５体積％〜７０体積％であればより好ましく、７体積％〜４０体積％が更に好ましい。
【００７８】
また、バインダ樹脂１００の粒子中に分散している着色剤１０２の具体例としては、ビヒクルに溶けない無機顔料であれば特に限定されず、目的に応じて様々な無機顔料を採用することができる。具体的な無機顔料としては、例えば、酸化チタン、磁性粒子、アルミナ、シリカ、セラミック、カーボンブラック、金属ナノ粒子及び有機金属よりなる群から選ばれる少なくとも一種の粒子が挙げられる。金属ナノ粒子の材料としては、例えば、金、銀、銅、アルミニウム等が挙げられる。尚、酸化チタンの場合は、白色の塗料として好適に用いることができる。
【００７９】
また、着色剤１０２の平均粒子径は、５００ｎｍ以下であることが好ましい。このように構成すれば、例えば、インクの着色性がより向上し、より高精彩な印刷が可能となる。また、着色剤１０２は、バインダ樹脂の粒子中に内包されているため、着色剤の平均粒子径を５００ｎｍ以下、更には、例えば５０ｎｍ以下程度に小さくしても、インクの耐光性を適切に向上させることができる。また、着色剤１０２の平均粒子径は、２００ｎｍ以下であることがより好ましい。
【００８０】
尚、着色剤１０２を上述した粒子径を有するように微粒子化する方法、又は着色剤１０２の微粒子の生成方法としては、例えばロールクラッシャー、ボールミル、ジェットミル、サンドグラインダーミル、エッジランナー等の機械的な粉砕法、水中結晶化法、水熱法、熱分解法、熱分解法等の結析法及びＣＶＤ（気層化学析出法、Ｃｈｅｍｉｃａｌ  Ｖａｐｏｒ  Ｄｅｐｏｓｉｔｉｏｎ）に代表される気相法、或いは乳化重合、エマルジョン重合等の液相法から、対象とする着色剤や用途に応じて適宜選択すればよい。粒子を製造工程中で一定の粒径分布に制御するか、製造後の幅広粒度分布を有する粒子を分級することにより、一定の粒度分布を有する微粒子を得ることができる。
【００８１】
また、本例のインクにおいて、バインダ樹脂１００の粒子中には、例えば、複数の着色剤１０２の粒子が分散している。より具体的には、例えば、５個以上の着色剤１０２の粒子が分散していることが好ましい。バインダ樹脂１００の粒子中に分散する着色剤１０２は１種類であってもよいが、複数の種類であってもよい。また、バインダ樹脂１００の粒子において、バインダ樹脂１００と着色剤１０２との平均含有比率は、重量比で、２０：８０〜９５：５であることが好ましい。このように構成すれば、例えば、バインダ樹脂の粒子の沈殿をより適切に抑えることができる。この平均含有比率は、より好ましくは、７５：２５〜９５：５、更に好ましくは、６５：３５〜８５：１５である。
【００８２】
また、溶媒の具体例としては、着色剤１０２を溶解しないものである限り限定されず、目的に応じて様々な分散溶液を採用することができる。具体的な分散溶液としては、例えば、水を挙げることができる。水は安全性が高く環境汚染がないという利点から、一般に使用されるインクジェットプリンタ用のインク等の用途に好適に用いることができる。水単独では乾燥速度が速く、インクジェットヘッドのノズル詰りの原因となるため、水に保湿剤を添加することがより好ましい。また、加熱により媒体５０上の分散溶液を蒸発させる場合においては、インクが滲むことを防止するために水に有機溶剤を添加することがより好ましい。また、分散溶液として、水以外の親水性溶媒等を用いることも考えられる。
【００８３】
また、分散溶液の主成分が水及び親水性溶媒の少なくとも一方である場合、バインダ樹脂１００の表面は親水化処理されていることが好ましい。このように構成した場合、水又は親水性溶媒に接するバインダ樹脂１００の粒子の表面は、水又は親水性溶媒に対して親和性を有するため、分散溶液中にバインダ樹脂の粒子が好適に分散される。そのため、このように構成すれば、例えば、バインダ樹脂１００の粒子の粒子径を大きくしても、ノズル内においてインクが分離せず、ノズルから所定量のインクを確実に吐出することができる。更に、分散溶液との親和性は、親水性のバインダ樹脂表面において確保される。そのため、バインダ樹脂１００の材料及び着色剤１０２として、親水性のものを選択する必要がなく、種々のバインダ樹脂１００の材料及び着色剤１０２を用いることができる。
【００８４】
また、この親水化処理は、例えば、乳化剤を用いて上記表面を乳化する乳化処理、又は上記表面に親水性基を導入する導入処理であることが好ましい。このように構成すれば、例えば、バインダ樹脂１００の粒子の表面を適切に親水化することができる。
【００８５】
また、本例のインクは、着色剤１０２を内包したバインダ樹脂１００の粒子及び分散溶液の他に、添加物を含んでいてもよい。添加物の種類としては、目的に応じて適宜選択すればよく、例えば、界面活性剤、カップリング剤、緩衝剤、殺生物剤、金属イオン封止剤、粘度修正剤、溶剤等が挙げられる。また、添加物は、バインダ樹脂１００の粒子の中に分散していてもよく、バインダ樹脂１００の粒子外であって分散溶液内に存在していてもよい。
【００８６】
また、本例のインクにおいて、分散溶液には、バインダ樹脂１００とは別の樹脂が溶解していてもよい。このように構成すれば、例えば、インクの粘度をより適切に調整できる。また、例えば媒体５０上のインクを乾燥させる場合において、インクが乾燥してバインダ樹脂同士の結合により皮膜化する際に、別の樹脂が結着材として機能し、バインダ樹脂１００同士を更に強力に結合させることができる。また、これにより、媒体５０上のインクをより適切に定着させることができる。
【００８７】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００８８】
本発明は、例えば絵付耐熱部材の製造方法に好適に用いることができる
【符号の説明】
【００８９】
１０・・・印刷装置、１２・・・インクジェットヘッド、１４・・・紫外線照射部、１６・・・テーブル、５０・・・媒体、１００・・・バインダ樹脂、１０２・・・着色剤
【図１】
2015009387.tif 000003
【図３】
2015009387.tif 000004
【図２】
2015009387.tif 000005